(57)【要約】【課題】チョクラルスキー法によってフッ化金属の単結晶体を製造する方法に使用され、散乱体の発生がさらに抑制されたアズグロウン単結晶体を製造することが可能な二重坩堝構造を提供する。【解決手段】チョクラルスキー法によるフッ化金属単結晶育成炉内に配置される外坩堝１と内坩堝３とからなる二重坩堝構造において、外坩堝１は、原料フッ化金属及びその融液を収容、保持するものであって、上下動可能に且つ内坩堝３と同軸上に設けられており、内坩堝３は、外坩堝１の上部に位置固定されていると共に、下方中心に向かって縮径した傾斜壁２１を備え、傾斜壁２１の中心には、外坩堝１に保持されている原料フッ化金属の融液が流通し得る貫通孔Ａが形成されており、傾斜壁２１には、その上端径をＬで表して、径が（２／３）×Ｌとなるよりも上方の位置に複数の貫通孔Ｂが回転対称に形成されていることを特徴とする。【選択図】図１
2011225423.tif 000002
【特許請求の範囲】
【請求項１】
チョクラルスキー法によるフッ化金属単結晶育成炉内に配置される外坩堝と内坩堝とからなる二重坩堝構造において、
前記外坩堝は、原料フッ化金属及びその融液を収容、保持するものであって、上下動可能に且つ前記内坩堝と同軸上に設けられており、
前記内坩堝は、前記外坩堝の上部に位置固定されていると共に、下方中心に向かって縮径した傾斜壁を備え、
前記内坩堝の傾斜壁の中心には、前記外坩堝に保持されている原料フッ化金属の融液が流通し得る貫通孔Ａが形成されており、且つその傾斜壁には、その上端径をＬで表して、径が（２／３）×Ｌとなるよりも上方の位置に複数の貫通孔Ｂが回転対称に形成されていることを特徴とする二重坩堝構造。
【請求項２】
前記貫通孔Ｂが同心円状に１００個以上形成されている請求項１に記載の二重坩堝構造。
【請求項３】
前記外坩堝は、円筒状胴部壁と、該円筒状胴部壁の下端に連なる底部壁とを備えており、該底部壁の内面は、該円筒状胴部壁の下端から下方中心に向かって傾斜したＶ字型傾斜面となっており、且つ該Ｖ字型傾斜面の傾斜角βは、前記内坩堝の傾斜壁の傾斜角αに対してα±１０度の範囲にある請求項１または２に記載の二重坩堝構造。
【請求項４】
チャンバー内に、環状の加熱ヒータと請求項１乃至３の何れかに記載の二重坩堝構造を有する外坩堝と内坩堝とを備えたフッ化金属単結晶育成炉であって、
前記加熱ヒータにより囲まれる空間内には、前記チャンバーの底部壁を貫通して上端に支持テーブルを備えた支持軸が上下動可能且つ回転可能に延びており、
前記外坩堝は、前記支持テーブル上に、前記支持軸と一体に上下動且つ回転可能に支持されており、
前記内坩堝は、前記外坩堝の上方に且つ該外坩堝と同軸上に位置固定されており、
前記内坩堝の上方には、下端に種結晶を保持する回転可能な単結晶引上げロッドが、前記チャンバーの天井壁を貫通して、該内坩堝の軸線に沿って上下動可能に設けられていることを特徴とするフッ化金属単結晶育成炉。
【発明の詳細な説明】
【技術分野】
【０００１】
本発明は、チョクラルスキー法によりフッ化金属単結晶体を製造するフッ化金属単結晶育成炉に用いられる二重坩堝構造、及び該二重坩堝構造を備えたフッ化金属単結晶育成炉に関する。
【背景技術】
【０００２】
フッ化カルシウムや、フッ化バリウム等のフッ化金属の単結晶体は、広範囲の波長帯域にわたって高い透過率を有し、低分散で化学的安定性にも優れることから、紫外波長または真空紫外波長のレーザを用いた各種機器、カメラ、ＣＶＤ装置等のレンズ、窓材等の光学材料として需要が広がってきている。とりわけ、フッ化カルシウム単結晶体は、光リソグラフィー技術において次世代の短波長光源として開発が進められているＡｒＦレーザ（１９３ｎｍ）やＦ２レーザ（１５７ｎｍ）での光源の窓材、光源系レンズ、投影系レンズとして期待が寄せられている。
【０００３】
上記のようなフッ化金属の単結晶体の製造方法としては、坩堝降下法（ブリッジマン法）や単結晶引上げ法（チョクラルスキー法）が知られている。
ここで、坩堝降下法とは、坩堝中の単結晶製造原料の溶融液を、坩堝ごと徐々に下降させながら冷却することにより、坩堝中に単結晶を育成させる方法である。
また、単結晶引上げ法とは、坩堝中の単結晶製造原料の溶融液面に、目的とする単結晶からなる種結晶を接触させ、次いで、その種結晶を坩堝の加熱域から徐々に引上げて冷却することにより、該種結晶の下方に単結晶を育成させる方法である。
【０００４】
これら坩堝降下法や単結晶引上げ法等により製造されるフッ化金属のアズグロウン単結晶体（即ち、機械加工による成形前の単結晶体）には、集光照明下で観察を行うと、光を散乱して光っている粒として観測される内部欠陥、所謂、散乱体（scattering  body）が多数存在しているという問題がある。
【０００５】
このような散乱体が単結晶体中に多く存在すると、この単結晶体を光学材料に加工した場合には、光の散乱により透過率が低下したり、コントラストが低下したり、フレアやゴーストが発生する虞がある。そこで、坩堝降下法により得られるフッ化金属単結晶体において、そのアズグロウン単結晶体全体から、上記散乱体の大きさと個数が所定の条件を満たす部分を選定して切り出し、光リソグラフィー用光学部材とすることが報告されている（特許文献１参照）。このような散乱体は、所謂負結晶と呼ばれるものであり、坩堝中に収容された原料溶融液において、下方の液よりも上方の液が結晶化する過程で形成され易く、このため、単結晶引上げ法により単結晶体を製造する場合には、坩堝降下法により製造する場合に比して、さらに激しく形成され易い傾向がある。さらには、坩堝降下法及び単結晶引き上げ法の何れにより製造する場合においても、これら散乱体は、小口径のものよりも大口径の単結晶体を製造する際に、より顕著に発生していた。
【０００６】
上記のとおり、単結晶体中の散乱体は極力減らす必要があるが、坩堝降下法や単結晶引上げ法において、該散乱体の形成を、光学材料の切り出しにおいて最も有用な箇所である直胴部や、或いはアズグロウン単結晶体全体にわたって有効に抑制する方法は知られておらず、現状では、その形成量が少ない僅かの部分を選択して切り出しているのが実情である。このため、大口径の光学材料を切り出すことは難しく、また、小口径のものも、係る切り出し部分以外のアズグロウン単結晶体の大部分は不良品にせざるを得ず、製品の歩留まりが著しく低く、その改善が求められている。
【０００７】
上記の問題を解決するために、本出願人は、二重坩堝構造を有するフッ化金属単結晶体製造用引き上げ装置を提案した（特許文献２参照）。
この装置は、単結晶引き上げ法、即ちチョクラルスキー法によりフッ化金属の単結晶体を製造するためのものであり、単結晶育成炉を形成するチャンバー内に、外坩堝と該外坩堝内に収納されてなる内坩堝とからなる二重構造坩堝が設けられてなり、外坩堝に対する内坩堝の収納深さを連続的に変化させることが可能であり、チャンバー内の上記内坩堝の内空部直上に、先端に種結晶を装着して使用され且つ上下動が可能な単結晶引上げ棒が配置されているという構造を有している。
【０００８】
即ち、単結晶体を析出せしめる坩堝内の原料溶融液の深さは、浅いほど、液面と底部との温度差が小さく、単結晶体中の散乱体の形成を抑制することができる。この場合において、一つの坩堝に原料溶融液を収容して単結晶体の引上げを行なう場合には、結晶育成の初期段階では多量の原料溶融液が存在しており、その深さが深くなっており、得られるアズグロウン単結晶体は、ショルダー部等の上方部において散乱体が多く生成してしまう。特に、大口径で直胴部の長い単結晶体を製造する場合には、原料溶融液が多量に使用されるため、この傾向が顕著である。しかるに、特許文献２の二重坩堝構造を採用したときには、種結晶と接触せしめる原料フッ化金属の溶融液は内坩堝内に導入されており、外坩堝を上下動により、内坩堝中の原料溶融液の量を調整することができるため、内坩堝内の溶融液の深さを常に一定の浅い深さに保持しながら単結晶体の引上げを行うことができ、前述した散乱体の発生が効果的に抑制されたアズグロウン単結晶体を得ることができるというものである。
【０００９】
尚、単結晶体の引上げ装置としては、不純物をドーパントしたシリコン等の半導体単結晶体の製造用として、不純物濃度の均一性を高めるために外坩堝と内坩堝戸からなる二重構造をした坩堝を用いることが知られている（例えば、特許文献３参照）。しかしながら、こうした二重構造坩堝を備えた引上げ装置は、半導体材料が主の用途であり、不純物のドーパントを均一に行うことを目的とするものであり、不純物のドーパントを行わないフッ化金属単結晶体の製造に使用される二重坩堝構造とは全く技術的意義を異にしているものである。
【先行技術文献】
【特許文献】
【００１０】
【特許文献１】国際公開第０２／０７７６７６号パンフレット
【特許文献２】特開２００６−１９９５７７号公報
【特許文献３】特開昭６２−８７４８９号公報
【発明の概要】
【発明が解決しようとする課題】
【００１１】
前述したように、特許文献２の二重坩堝構造は、チョクラルスキー法により散乱体の発生が抑制されたフッ化金属のアズグロウン単結晶体を得る上で有効であるが、より散乱体の発生が抑制された単結晶体が求められているのが現状である。
【００１２】
従って、本発明の目的は、チョクラルスキー法によってフッ化金属の単結晶体を製造する方法に使用され、散乱体の発生がさらに抑制されたアズグロウン単結晶体を製造することが可能な二重坩堝構造を提供することにある。
本発明の他の目的は、上記二重坩堝構造を備えたチョクラルスキー法によってフッ化金属の単結晶体育成炉を提供することにある。
【課題を解決するための手段】
【００１３】
即ち、本発明によれば、チョクラルスキー法によるフッ化金属単結晶育成炉内に配置される外坩堝と内坩堝とからなる二重坩堝構造において、
前記外坩堝は、原料フッ化金属及びその融液を収容、保持するものであって、上下動可能に且つ前記内坩堝と同軸上に設けられており、
前記内坩堝は、前記外坩堝の上部に位置固定されていると共に、下方中心に向かって縮径した傾斜壁を備え、
前記内坩堝の傾斜壁の中心には、前記外坩堝に保持されている原料フッ化金属の融液が流通し得る貫通孔Ａが形成されており、且つその傾斜壁には、その上端径をＬで表して、径が（２／３）×Ｌとなるよりも上方の位置に複数の貫通孔Ｂが回転対称に形成されていることを特徴とする二重坩堝構造が提供される。
【００１４】
さらに、本発明の二重坩堝構造においては、
（１）前記内坩堝の傾斜壁に１００個以上の前記貫通孔Ｂが同心円状に配列されていること、
及び／又は、
（２）前記外坩堝は、円筒状胴部壁と、該円筒状胴部壁の下端に連なる底部壁とを備えており、該底部壁の内面は、該円筒状胴部壁の下端から下方中心に向かって傾斜したＶ字型傾斜面となっており、且つ該Ｖ字型傾斜面の傾斜角βは、前記内坩堝の傾斜壁の傾斜角αに対してα±１０度の範囲にあること、
が好ましい。
【００１５】
本発明によれば、また、チャンバー内に、環状の加熱ヒータと前記二重坩堝構造を有する外坩堝と内坩堝とを備えたフッ化金属単結晶育成炉であって、
前記加熱ヒータにより囲まれる空間内には、前記チャンバーの底部壁を貫通して上端に支持テーブルを備えた支持軸が上下動可能且つ回転可能に延びており、
前記外坩堝は、前記支持テーブル上に、前記支持軸と一体に上下動且つ回転可能に支持されており、
前記内坩堝は、前記外坩堝の上方に且つ該外坩堝と同軸上に位置固定されており、
前記内坩堝の上方には、下端に種結晶を保持する回転可能な単結晶引上げロッドが、前記チャンバーの天井壁を貫通して、該内坩堝の軸線に沿って上下動可能に設けられていることを特徴とするフッ化金属単結晶育成炉が提供される。
【発明の効果】
【００１６】
本発明の二重坩堝構造においては、上下動可能に設けられている外坩堝の位置調整によって内坩堝内での原料融液の液面を常に一定に保持することができ、従って、引き上げられる単結晶体に接触する原料融液の深さを常に浅く保持することができるという従来公知の二重坩堝構造の機能に加えて、内坩堝の底部の傾斜壁には、中心位置の貫通孔Ａと共に、上方位置に複数の貫通孔Ｂが回転対称に形成されているため、内坩堝内の原料融液の流動を安定した下降流にすることができ、この結果、単結晶育成時での原料融液の温度分布がより均一となるばかりか、原料融液中の異物が結晶中に取り込まれにくく、散乱体の生成を一層抑制することができる。例えば、後述する実施例に示されているように、このような二重坩堝構造を有する単結晶育成炉を用いて形成されるフッ化金属のアズグロウン単結晶体は、単位重量（ｋｇ）当りの散乱体の個数が０．５以下である。また、その底部も対称的な下凸形状となっており、このような形状は、単結晶育成時における原料融液の流動が層流に近い下降流であり、温度分布も均一になっていることを示している。
【００１７】
一方、従来公知の二重坩堝構造では、本発明のような複数の貫通孔Ｂが内坩堝に形成されていないため、内坩堝内の原料融液が渦流のように複雑に流動し、温度分布にムラを生じ易く、また原料融液中の異物が単結晶体中に取り込まれ易い。従って、後述する比較例に示されているように、得られるフッ化金属のアズグロウン単結晶体の単位重量（ｋｇ）当りの散乱体の個数が本発明に比して多くなっている。また、その底部の下凸形状も非対称となっている。
【図面の簡単な説明】
【００１８】
【図１】本発明の二重坩堝構造を示す側断面図。
【図２】図１の二重坩堝構造に使用されている内坩堝の半平面図。
【図３】本発明の原理を説明するための説明図であり、（ａ）は、本発明の二重坩堝構造で使用される内坩堝内での原料融液の流動状態を示す図であり、（ｂ）は、内坩堝の傾斜壁の中心近傍に貫通孔Ｂが形成されている比較例の内坩堝内での原料融液の流動状態を示す図。
【図４】図３（ａ）の内坩堝を備えた本発明の二重坩堝構造を用いて形成される単結晶体の底部形状を示す図。
【図５】図３（ｂ）の内坩堝を備えた比較例の二重坩堝構造を用いて形成される単結晶体の底部形状を示す図。
【図６】本発明の二重坩堝構造を備えたフッ化金属の単結晶育成炉の概略構造を示す図。
【発明を実施するための形態】
【００１９】
本発明の二重坩堝構造は、チョクラルスキー法によるフッ化金属単結晶育成炉に使用されるものであり、単結晶製造原料の溶融液面に、目的とする単結晶からなる種結晶を接触させ、次いで、その種結晶を加熱域から徐々に引上げて冷却することにより、該種結晶の下方に単結晶を育成させる単結晶育成炉において、この単結晶製造原料及びその融液を保持するために、本発明の二重坩堝構造が使用される。
【００２０】
上記の単結晶の育成に用いる原料のフッ化金属としては、特に制限されず、例えば、フッ化カルシウム、フッ化マグネシウム、フッ化ストロンチウム、フッ化バリウム、フッ化リチウム、フッ化アルミニウム、フッ化セリウム、および、ＢａＬｉＦ３、ＫＭｇＦ３、ＬｉＣａＡＬＦ６等の２種類以上のカチオン元素を含むフッ化金属、上記フッ化金属に特定の金属元素（具体的には、カルシウム、マグネシウム、ストロンチウム、バリウムなどのアルカリ土類金属元素やランタン、セリウム、ガドニウム、イッテリビウムなどの希土類元素など）をドープしたもの等が挙げられる。これらの中でも、光リソグラフィーの光学系として用いる場合には、特に、フッ化カルシウム、フッ化マグネシウム、フッ化ストロンチウムおよびフッ化バリウム等のフッ化アルカリ土類金属が最も好適である。
【００２１】
＜二重坩堝構造＞
図１を参照して、本発明の二重坩堝構造は、所定の構造の単結晶育成炉内に上下動可能且つ回転可能に保持された外坩堝１と、この外坩堝１の上方に位置固定され且つ外坩堝１と同軸上に配置された内坩堝３とからなっている。
【００２２】
即ち、外坩堝１は、フッ化金属の単結晶製造原料を収容するためのものであり、外坩堝１内に収容された単結晶製造原料を加熱して融液５とし、この融液５を内坩堝３内に流入せしめ、単結晶引上げロッド（図１において省略）に保持された種結晶７を内坩堝３内の融液５に接触せしめ、徐々に冷却しながら引き上げることにより、種結晶７の周囲にフッ化金属の単結晶が成長し、その単結晶体９（アズグロウン単結晶体）を得ることができるわけである。
【００２３】
上記の外坩堝１は、直胴部１０と、直胴部１０の下端から下方中心部に向かって傾斜した傾斜壁１１とからなっている。即ち、この傾斜壁１１が外坩堝１の底壁となっている。また、この底壁の中央部分は、後述する支持テーブルに外坩堝１を安定に載置するために、厚肉の台座１２となっている。
【００２４】
また、外坩堝１の直胴部１０の上端面には、常温で固体のスカベンジャーを収容するための溝１３が設けられている。この溝１３に収容されるスカベンジャーは、単結晶製造原料中に存在する酸素不純物を除去するために使用されるものであり、原料として使用するフッ化金属に応じて適宜のものが使用される。例えば、フッ化カルシウムやフッ化マグネシウムを原料として用いる場合には、フッ化鉛（ＰｂＦ２）、フッ化亜鉛（ＺｎＦ２）、フッ化銀（ＡｇＦ）、フッ化銅（ＣｕＦ２）などの少なくとも１種が使用され、酸素除去能力や取り扱い性の観点からフッ化鉛やフッ化亜鉛が好ましく、フッ化亜鉛が最適である。
【００２５】
尚、このようなスカベンジャーは、外坩堝１内に収容しておくこともできるが、この場合には、スカベンジャーと酸素との反応生成物（或いはスカベンジャー自体）が得られる単結晶体中に不純物として取り込まれるおそれがあるため、上記のように、外坩堝１の上端に溝１３を形成し、この溝１３内に固体スカベンジャーを収容しておき、固体スカベンジャーと原料融液とが直接接触しないようにしておくことが好適である。
【００２６】
上述したように内坩堝３は、外坩堝１内の原料融液が流入するため、外坩堝１内に収容し得るような大きさを有するものであり、外坩堝１と同様、直胴部２０（外坩堝１の直胴部１０よりも小径である）と、この直胴部２０の下端から下方中心に向かって傾斜した傾斜壁２１とからなっており、傾斜壁２１の中心には、貫通孔Ａが形成されている。この貫通孔Ａを通って、外坩堝１内の原料融液５が内坩堝３内に流入するようになっている。
【００２７】
また、内坩堝３は、後述するフッ化金属単結晶育成炉内に位置固定されるものであるため、直胴部２０の上端には、外方に突出したフランジ２３が形成されており、このフランジ２３を利用して内坩堝３を容易に支持固定し得るようになっている。
【００２８】
ところで、二重坩堝構造においては、内坩堝３内の融液５の深さｄは、単結晶の初期から終期までの間にわたって、できるだけ一定の範囲内に保持することが好ましい。この深さｄが必要以上に深いと、融液５の液面の部分と深部との間での温度差が大きくなり、温度分布によって大きな対流が生じてしまい、このような融液５の流動によって得られる単結晶体９内に異物が取り込まれ易くなり、この結果、負結晶である散乱体が生成し易くなってしまうからである。同様に、その深さｄの変化は、融液５の流動状態が変動することとなり、やはり品質の安定という観点から、深さｄは一定の範囲に保持することが好ましいわけである。
【００２９】
上記のような二重坩堝構造では、外坩堝１内のフッ化金属原料を加熱して融液５とし、この融液５に種結晶７を接触せしめ、種結晶７をゆっくりと回転しながら引き上げてゆくと、種結晶７の周囲にフッ化金属の単結晶が等方的に成長していき、円筒形状の単結晶が得られることとなる。このような単結晶の育成過程において、外坩堝１を種結晶７とは逆方向に回転しながら上昇させることにより、内坩堝３内の原料融液５の深さｄを常に一定に保持すると同時に、内坩堝３内の融液５の温度分布をほぼ一定に保持することができ、従って、単結晶の育成初期から終期までにわたって、常に一定条件下で単結晶が成長し、得られる単結晶体９は全体にわたって均質であり、局部的な散乱体の生成もなく、全体的に散乱体の生成が少ない単結晶体９を得ることができるようになっている。
【００３０】
しかるに、本発明の二重坩堝構造においては、図１と共に図２を参照して、内坩堝３の傾斜壁２１には、前述した中心部に形成されている貫通孔Ａに加えて、その上方部位に複数の貫通孔Ｂが回転対称に形成されている。具体的には、傾斜壁２１の上端径（直胴部２０の内径に相当）をＬで表して、径が（２／３）×Ｌとなるよりも上方の領域に貫通孔Ｂが回転対称に形成されている点に顕著な特徴を有している。即ち、このような貫通孔Ｂを形成することにより、散乱体の発生を一層効果的に防止することが可能となるのである。
【００３１】
この原理を説明するための図３を参照して、本発明においては、上記のような回転対称に配列されている貫通孔Ｂの形成により、内坩堝３内には、中心部の貫通孔Ａと上方領域の貫通孔Ｂとから外坩堝１内の原料融液５が流入するが、この融液５内では、液面部分と深部との間の温度差によって対流が発生するが、単結晶育成過程において、この対流は、傾斜壁２１に沿って安定した下降流Ｘとなり、複雑な渦流となりにくい（図３（ａ）参照）。従って、融液５の複雑な流動により、融液５中の異物が単結晶体９中に取り込まれるという不都合を有効に防止でき、異物などによる負結晶からなる散乱体の生成を一層有効に防止することが可能となるのである。また、安定した下降流Ｘとなるため、融液５の温度分布も安定しており、その変動が少なく、全体にわたって安定した品質の単結晶体９を生成する上でも有利となる。
【００３２】
例えば、図３（ｂ）の比較例に示されているように、貫通孔Ｂを中心の貫通孔Ａの近傍に配列した場合には、中心の貫通孔Ａを通る液流の影響が大きいため、特に融液５の深部（貫通孔Ａに近い部分）での融液５の対流が渦流の如き複雑な液流Ｙとなってしまい、この結果、異物などを巻き込んで単結晶体が育成され易く、散乱体の発生を防止する上で不利となってしまうのである。また、温度分布も不安定となり易い。
【００３３】
尚、本発明において、傾斜壁２１の上方領域に回転対称に複数の貫通孔Ｂを形成することにより安定した下降流Ｘが形成されることは、あくまで推測の域であり、実際に下降流Ｘを確認したわけではないが、このような下降流Ｘの生成は、得られる単結晶体９の底部の形状から推定することができる。
【００３４】
例えば、図３（ａ）に示すように貫通孔Ｂが上部領域に形成されている内坩堝３を備えた本発明の二重坩堝構造により得られる単結晶体９は、その底部が、図４に示されているように、下に凸の対称形状となる。一方、図３（ｂ）に示すように貫通孔Ｂが中心の貫通孔Ａの近傍に形成されている内坩堝３を備えた比較例の二重坩堝構造により得られる単結晶体９は、その底部が、図５に示されているように、下に凸の形状ではあるが、明らかな非対称形状となる。このような底部の形状から考えると、比較例では、融液５の対流による流動が渦流に近い複雑な流れＹとなり、温度分布も一様ではないため、非対称の形状となるが、本発明では、安定した層流に近い下降流Ｘとなっているため、温度分布も一様であり、対称形状になるものと推定されるのである。
【００３５】
上述した本発明において、複数の貫通孔Ｂは、傾斜壁２１の径が（２／３）×Ｌ（Ｌは、傾斜壁２１の上端径或いは直胴部２１の内径）よりも上方の領域に回転対称に形成されている限り、その数や配列形態等は特に制限されないが、一般に、上記のような上方領域に等間隔で形成される同心円上に均等に配列されていることが、全体として均一な下降流Ｘを形成する上で好ましい。また、適度な間隔で適度な数の貫通孔Ｂを形成することが好ましく、且つ全体で１００個以上の貫通孔Ｂが同心円状に配列されていることが最適である。また、貫通孔Ｂの径は、通常、中心の貫通孔Ａよりも小径とすることが好ましく、０．５乃至１ｍｍ程度の大きさとするのがよい。
【００３６】
また、中心の貫通孔Ａは、ストレートな形態であってもよいし、分技した形態であってもよいが（図１ではストレートな形態で示されている）、下面の導入口を２以上として、上方の口を１個として分技状とすることが、外坩堝１から流入する高温の融液５の影響を可及的に抑制する上で好適である。
【００３７】
さらに、本発明においては、内坩堝３の傾斜壁２１の水平面に対する傾斜角α（図１参照）は、特に制限されるものではないが、一般に２０乃至４０度、特に２５乃至３５度の範囲にあることが好ましい。この角度αが過度に小さいと、上述した貫通孔Ｂを形成するに十分な領域を形成することが困難となってしまい、また、角度αが過度に大きいと、内坩堝３内の融液５の深さｄをかなり深くしないと貫通孔Ｂからの融液５の流入が困難となってしまい、この結果、深さｄを大きくして単結晶の育成を行わなければならず、温度差による対流が著しくなってしまい、異物の巻き込みによる散乱体の生成を抑制することが困難となってしまうからである。
【００３８】
一方、外坩堝１は、前述した内坩堝１内を外坩堝１内に配置し、適度な量の融液５が貫通孔Ａ及びＢを通して内坩堝Ａ内に流入し得るような大きさであればよく、一般に、その直胴部１０の径Ｌ’は、内坩堝３の直胴部２１の径Ｌの１．０４乃至１．５倍程度の大きさであればよい。
【００３９】
また、外坩堝１の底部は、所謂平底とすることも可能であるが、一般的には、図１に示されているように、その底部を、内坩堝３と同様に、傾斜壁１１とすることが好ましく、特に、この傾斜壁１１の水平面に対する傾斜角βは、内坩堝３の傾斜壁２１の傾斜角αに対してα±１０度の範囲にあることが最適である。即ち、外坩堝１の底部を内坩堝３の底部に相似に近い形状とすることにより、この傾斜壁１１からの放熱によって内坩堝３の傾斜壁２１の壁面を一定の温度範囲に保持することができ、安定した温度条件で単結晶の育成を行うことができ、散乱体の少ない均質な単結晶体９を得る上で好適となるからである。
【００４０】
＜単結晶育成炉＞
上述した二重坩堝構造を備えたフッ化金属単結晶育成炉は、例えば図６に示す構造を有している。
即ち、この単結晶育成炉は、密封されたチャンバー３０内に、断熱材からなる環状側壁３１ａ、底壁３１ｂ及び天井壁３１ｃにより区画された単結晶育成室Ｚが設けられており、この単結晶育成室Ｚの下方には、環状側壁３１ａに沿って加熱ヒータ３３が環状に配置されている。また、図示されていないが、チャンバー３０の天井壁には、通常、覗き窓が設けられており、単結晶育成室Ｚの内部を観察し得るようになっている。
【００４１】
また、必要により、上記の加熱ヒータ３３を囲むようにして放熱性材料からなる隔離壁３５を設けることができ、これにより、加熱ヒータ３３で囲まれた空間を均一に加熱し得るようになっている。
尚、加熱ヒータ３３としては、抵抗加熱型、或いは誘導加熱型のいずれも好適に使用される。
【００４２】
隔離壁３５を間に挟んで加熱ヒータ３３により囲まれた空間内には、チャンバー３０及び断熱材の底部壁３１ｂを貫通して上下動且つ回転可能な支持軸３７が延びており（その駆動機構は省略）、この支持軸３７の上端には、支持テーブル３９が取り付けられており、この支持テーブル３９は、支持軸３７と一体に回転可能となっている。
【００４３】
上記の支持テーブル３９上に、前述した二重坩堝構造を構成する外坩堝１が載置されており、この外坩堝１と同軸上に内坩堝３が配置されることとなる。即ち、外坩堝１は、加熱ヒータ３３により加熱されるように配置されていると共に、支持テーブル３９（支持軸３７）と一体的に上下動且つ回転可能に保持されているが、内坩堝３は、既に述べたように、この外坩堝１と同軸に、その上方に位置固定されることとなる。具体的には、内坩堝３の直胴部２０の上端のフランジ２３に吊具４１が取り付けられ、この吊具４１は、リッド材４３を介して、加熱ヒータ３３の上部を閉じている隔離壁３５に取り付けられている。
【００４４】
また、内坩堝３の内部に流入したフッ化金属の原料融液５を種結晶７と接触させて単結晶の育成が行われるため、加熱ヒータ３３の上端部分に内坩堝３の上端部分が位置するように位置固定しておくことが好ましい。加熱ヒータ３３よりも上方部分に内坩堝３が配置されると、加熱ヒータ３３の出力変化による温度コントロールが困難となるおそれがあるためである。
【００４５】
さらに、内坩堝３の上方には、引上げロッド４５が配置される。この引上げロッド４５は、上下動且つ回転可能であり（その駆動機構は省略）、その下端には、種結晶７を保持する保持具４７が取り付けられており、チャンバー３０の天井壁及び断熱材の天井壁３１ｃを貫通して内坩堝３（及び外坩堝１）の軸線（γ）に沿って単結晶育成室Ｚ内に延びている。
即ち、この引上げロッド４５の保持具４７に保持された種結晶７を内坩堝３内の原料融液５に浸漬して単結晶を育成し、引き上げロッド４５を引き上げることにより得られた単結晶体９を回収するわけである。
【００４６】
尚、図示されていないが、チャンバー３０には、脱気管が取り付けられており、チャンバー３０内の単結晶育成室Ｚ内を所定の真空度に脱気し得るようになっている。
また、チャンバー３０の天井壁及び断熱材の天井壁３１ｃは開閉可能となっている。
【００４７】
＜フッ化金属単結晶の製造＞
上記の単結晶育成炉を用いてのフッ化金属単結晶の製造は以下のようにして行われる。
先ず、チャンバー３０の天井壁及び断熱材の天井壁３１ｃが開放された状態で、固体のフッ化金属原料が収容されている外坩堝１を、降下位置にある支持テーブル３９上に載置し、次いで吊具４１を用いて内坩堝３を所定位置に取り付ける。
尚、外坩堝１の溝１３内には前述した固体スカベンジャーを収容しておくが、このスカベンジャーを原料のフッ化金属と共に、外坩堝１内に収容しておくことも可能である。
【００４８】
また、上記の外坩堝３内に収容する原料フッ化金属は、予め、前処理による精製によって水等の不純物を除去しておくことが好ましい。水分の存在下で単結晶の育成を行うと、単結晶体９中に酸化物が取り込まれてしまい、着色等の原因となるからである。
例えば、減圧下での加熱により、水分を除去しておくことが好適であるが、単なる減圧下の加熱では、原料内部の水分を効果的に除去することが困難であるため、減圧下での加熱後、四フッ化炭素、三フッ化炭素、六フッ化エタン等の気体スカベンジャーを含む雰囲気中で原料フッ化金属を溶融せしめることが好適である。また、溶融した原料フッ化金属を冷却、固化した後、表面に存在する不純物を削り取って除去するのがよい。
【００４９】
さらに、上記の原料フッ化金属は、粒径の小さい粉末であってもよいが、溶融したときの体積変化（体積減少）をできるだけ回避するため、粒径が６０μｍ以上、好ましくは６０〜１０００μｍの粒状物の形で用いるのがよい。
【００５０】
上記のようにして外坩堝１及び内坩堝３を装着した後、種結晶７が下端に保持されている引上げロッド４５を内坩堝３の上方に位置せしめて断熱材の天井壁３１ｃ及びチャンバー３０の天井壁を閉じ、フッ化金属の単結晶の育成を開始する。
【００５１】
先ず、単結晶の育成に先立っては、チャンバー３０内を真空引きし、減圧下での加熱を行うことが好ましい。このような減圧下での加熱により、チャンバー３０内の雰囲気中の酸素を除去すると同時に、前述した処理後に原料フッ化金属に吸着した水分がスカベンジャーとの反応により炭酸ガスとなって排出される。
【００５２】
上記の減圧下での加熱後に、チャンバー３０内に窒素、アルゴン等の不活性ガスを導入し、単結晶の育成を行う。
この育成は、原料フッ化金属を、その融点〜融点＋１００℃の温度に加熱して溶融せしめ、この温度に維持した状態で行われる。例えば、原料フッ化金属としてフッ化カルシウムを用いた場合には、１４２０〜１５２０℃の温度に維持されて単結晶の育成が行われる。この場合、上記温度領域への昇温速度は、５０〜５００℃／ｈｒの範囲とするのが好ましい。
【００５３】
また、原料フッ化金属が完全に溶融して融液５となった時点で、少なくとも内坩堝３に形成されている貫通孔Ｂの全てが液面よりも下方となるように（具体的には、融液５の液面が直胴部２０に達するまで）、支持軸３７によって外坩堝１を上昇させ、引上げロッド４５を降下させて種結晶７を融液５に浸漬して単結晶の育成が行われる。即ち、種結晶７の周囲にフッ化金属の単結晶が成長していくわけである。
【００５４】
このような単結晶の育成中は、融液５の温度分布をできるだけ均一に保持するために、引上げロッド４５を回転させ、種結晶７及び育成中の単結晶を回転すると同時に、支持軸３７を逆方向に回転させ、種結晶７及び育成中の単結晶とは逆方向に外坩堝３を回転させるのがよい。この場合、その回転が速すぎると、融液５の流動が激しくなってしまうため、通常、引上げロッド４５及び支持軸３７の回転速度は５乃至１０ｒｐｍ程度に設定することが好ましい。
【００５５】
上記のようにして単結晶の育成を行いながら、徐々に引上げロッド４５を上昇させ、得られた単結晶体７を引き上げていく。この引上げによって、融液５の液面が降下することとなるが、この液面の変動は、単結晶育成中の融液５の流動状態の変動をもたらすこととなる。従って、このような液面変動による融液５の流動状態の変動を可及的に防止し、常に一定条件下で単結晶の育成が行われるようにするために、引上げロッド４５の上昇（即ち、単結晶体７の引上げ）に伴い、支持軸３７を徐々に上昇させ、融液５の液面（即ち、内坩堝３内での融液の深さｄ）を一定のレベルに維持しておくことが最適である。具体的には、融液５の液面を、初期と同様の位置（液面が直胴部２０に達する程度の位置）に維持し、貫通孔Ｂによる融液５の流動の安定化を図るのがよい。但し、この液面が高くなりすぎ、融液５の深さｄが深くなりすぎると、融液５の液面と深部との間の温度差が大きくなり、融液５の流動が顕著となるため、この深さｄが、引き上げられる単結晶体９の直胴部の径の０．５倍以上とはならない程度に液面の位置を維持しながら単結晶の育成を行うことが好ましい。
【００５６】
尚、上記のようにして単結晶の育成を行うに際しては、除去されずに融液５中に残存している水分が揮発したスカベンジャーと反応して炭酸ガスが発生するが、この炭酸ガスを除去するために、不活性ガスのチャンバー３０内からの排気及び供給を適宜繰り返しながら育成を行ってもよい。
【００５７】
以上のようにして生成した単結晶体９を引き上げた後、降温を行い（降温速度は０．１〜３℃／分程度）、室温まで降下させた後、チャンバー３０を開放し、目的とする単結晶体９を回収すればよい。
このようにして、本発明の二重坩堝構造を用いてフッ化金属の単結晶の育成及び回収を行うことにより、散乱体の発生が著しく抑制されたアズグロウン単結晶体を得ることができる。
【実施例】
【００５８】
以下、本発明を次の実験例により説明するが、本発明はこれらの実験例に限定されるものではない。
なお、以下の実験において、アズグロウン単結晶体の直胴部全内部に存在する散乱体の数、およびアズグロウン単結晶体全内部に存在する散乱体の数は、それぞれ以下の方法により測定した。
【００５９】
＜散乱体の測定＞
ガラス製の水槽に測定対象の単結晶体全体が浸漬できる量のマッチングオイル（フッ化カルシウム単結晶の屈折率と同程度の屈折率に調整したオイル）を満たし、その中にアズグロウン体を静置した。次に、一方向から白色のハロゲンランプ光を照射し、該単結晶体を回転させ、視点を変えながら散乱体からの散乱光が観察できる位置を探し、測定対象に存在する散乱体の個数を目視により測定した。
【００６０】
＜実施例１＞
図６に示すような二重構造坩堝の単結晶体製造用引上げ装置を用いて、フッ化カルシウム単結晶体の製造を行った。
【００６１】
この単結晶体製造用引き上げ装置において、チャンバー内に設置された高純度グラファイト製の外坩堝は、内直径５０ｃｍ（外直径５２ｃｍ）、高さ２４ｃｍであり、傾斜壁１１の水平面に対する角度は３０度であった。この外坩堝内に吊り具４１によりリッド材４３に固定された状態で収納される内坩堝は、内直径４４ｃｍ（外直径４５．２ｃｍ）、高さ２５ｃｍであり、傾斜壁２１の水平面に対する角度は３０度であった。
【００６２】
内坩堝は、その中心部に口径が６ｍｍの円筒状の貫通孔Ａが１個と、中心部から傾斜壁面に沿って上方へ１８．４ｃｍおよび２０．４ｃｍ離れた位置の円周状に均等間隔で各々６０個、口径が０．８ｍｍの円筒状の貫通孔Ｂが各形成されていた。
【００６３】
断熱材壁は、ピッチ系グラファイト成型断熱材であり、厚み方向の放熱能力は９Ｗ／ｍ２・Ｋのものであり、他方、天井板はグラファイト製であり、厚み方向の放熱能力は５００Ｗ／ｍ２・Ｋのものであった。
【００６４】
フッ化亜鉛の存在下に炉内を十分に空焼きした後、内坩堝外壁、外坩堝内壁及び遮蔽部材とで構成される空間内に原料フッ化カルシウム塊７０ｋｇと、外坩堝の溝１３内にスカベンジャーとしてのフッ化亜鉛１０ｇを装入し、真空引きを開始した。内圧が５×１０−３Ｐａ以下に達した時点で、真空引きを継続しながらヒータに通電し原料の加熱を開始した。
【００６５】
約５０℃／Ｈｒで坩堝底部の温度が２５０℃になるまで昇温し、この温度で２４時間保持した。そのときのチャンバー内の真空度は５×１０−４Ｐａであった。その後、約５０℃／Ｈｒで再び昇温を開始し、６００℃に達した後、さらに１２時間保持し、その後に真空排気ラインを遮断して高純度アルゴンをチャンバー内に供給し、内圧（炉内雰囲気圧力）を３０ｋＰａ（ａｂｓ）まで復圧して、引上げが終了して室温付近に降温するまでガスの導入を行わなかった。
【００６６】
３０ｋＰａへの復圧後、１５００℃付近まで昇温して３時間保持して原料を溶融させた。この状態で外坩堝の位置を上昇させて溶融液の一部を貫通孔ＡおよびＢを通じて内坩堝の内空部に流入させ、内坩堝内にもフッ化カルシウム原料の溶融液が収容された状態とした。
該内坩堝内の溶融液の深さは、１０ｃｍ（アズグロウン単結晶体の直胴部直径の０．４３倍の深さ）であった。
【００６７】
原料溶融液面の温度がフッ化カルシウムの溶融温度とほぼ等しくなるまで融液の温度を低下させた後、７ｒｐｍの速度で回転させた種結晶を溶融液表面に接触させ、４ｍｍ／Ｈｒで引き上げて育成を行った。上記引き上げ中において、支持軸３７を、内坩堝内の溶融液の深さが前記１０ｃｍに維持されるように、連続的に上昇させた。引き上げ終了後、結晶を融液から切り離し、常温まで降温した。
【００６８】
以上により、直胴部の直径２３ｃｍ、直胴部長さが２５ｃｍのフッ化カルシウムのアズグロウン単結晶体（直胴部の体積１０３８０ｃｍ３、直胴部の重量３２．９ｋｇ）が得られた。底部の形状は下に下凸の対称形状であった。
この単結晶体について、直胴部全内部に存在する散乱体の数を測定した。その結果は、直胴部全内部に存在する散乱体の数は５個であり、その存在割合は０．１５個／ｋｇであった。（前記と同じ炉内構成、同じ運転条件にて５回フッ化カルシウム単結晶体の製造を行ったところ、直胴部全内部における散乱体の存在割合の平均値は０．２３個／ｋｇであった。）
【００６９】
＜比較例１＞
実施例１で使用した単結晶体製造用引き上げ装置において、図３（ｂ）の比較例に示されている内坩堝を用いた以外は、実施例１と同様にしてフッ化カルシウム単結晶体の引き上げを行い、ほぼ同じ形状の単結晶体を得た。底部は下に下凸の形状ではあったが、明らかな非対称形状であった。
【００７０】
この単結晶体について、直胴部全内部に存在する散乱体の数を測定した。その結果は、直胴部全内部に存在する散乱体の数は８８個であり、その存在割合は２．７個／ｋｇであった。（前記と同じ炉内構成、同じ運転条件にて７回フッ化カルシウム単結晶体の製造を行ったところ、直胴部全内部における散乱体の存在割合の平均値は３．１個／ｋｇであった。）
【００７１】
＜実施例２＞
実施例１で使用した単結晶体製造用引き上げ装置において、内坩堝の貫通孔Ｂの形成を中心部から傾斜壁面に沿って上方へ１８．４ｃｍ離れた位置のみ（６０個）とした以外は、実施例１と同様にしてフッ化カルシウム単結晶体の引き上げを行い、ほぼ同じ形状の単結晶体を得た。底部は下に下凸の形状ではあったが、若干非対称形状であった。
【００７２】
この単結晶体について、直胴部全内部に存在する散乱体の数を測定した。その結果は、直胴部全内部に存在する散乱体の数は１６個であり、その存在割合は０．４８個／ｋｇであった。（前記と同じ炉内構成、同じ運転条件にて７回フッ化カルシウム単結晶体の製造を行ったところ、直胴部全内部における散乱体の存在割合の平均値は０．４１個／ｋｇであった。）
【００７３】
＜実施例３＞
実施例１で使用した単結晶体製造用引き上げ装置において、外坩堝の傾斜壁１１の水平面に対する角度を２０度（外坩堝の高さ２４ｃｍ）、内坩堝の傾斜壁２１の水平面に対する角度を２０度（内坩堝の高さ２０ｃｍ）とした以外は、実施例１と同様にしてフッ化カルシウム単結晶体の引き上げを行い、ほぼ同じ形状の単結晶体を得た。底部は下に下凸の対称形状であった。
【００７４】
この単結晶体について、直胴部全内部に存在する散乱体の数を測定した。その結果は、直胴部全内部に存在する散乱体の数は１２個であり、その存在割合は０．３６個／ｋｇであった。（前記と同じ炉内構成、同じ運転条件にて７回フッ化カルシウム単結晶体の製造を行ったところ、直胴部全内部における散乱体の存在割合の平均値は０．４１個／ｋｇであった。）
【００７５】
＜比較例２＞
実施例１で使用した単結晶体製造用引き上げ装置において、傾斜壁１１の水平面に対する角度が１０度の外坩堝を用いた以外は、実施例１と同様にしてフッ化カルシウム単結晶体の引き上げを行い、ほぼ同じ形状の単結晶体を得た。底部の下凸は対称形状であったが実施例１にくらべ１／５程度の長さであった。
【００７６】
この単結晶体について、直胴部全内部に存在する散乱体の数を測定した。その結果は、直胴部全内部に存在する散乱体の数は１１０個であり、その存在割合は３．３個／ｋｇであった。（前記と同じ炉内構成、同じ運転条件にて５回フッ化カルシウム単結晶体の製造を行ったところ、直胴部全内部における散乱体の存在割合の平均値は２．９個／ｋｇであった。）
【符号の説明】
【００７７】
１：外坩堝
３：内坩堝
５：原料フッ化金属の融液
７：種結晶
９：単結晶体
２１：傾斜壁
【図１】
2011225423.tif 000003
【図２】
2011225423.tif 000004
【図３】
2011225423.tif 000005
【図４】
2011225423.tif 000006
【図５】
2011225423.tif 000007
【図６】
2011225423.tif 000008